ФИЛЬТРЫ ИЗ КЕРАМИЧЕСКОЙ ПЕНЫ С ПОКРЫТИЕМ BN ИЛИ Y2O3, ПРИМЕНЯЕМЫЕ ДЛЯ ФИЛЬТРОВАНИЯ АЛЮМИНИЕВО-ЛИТИЕВЫХ СПЛАВОВ И ДРУГИХ РЕАКЦИОННОСПОСОБНЫХ СПЛАВОВ

1. Фильтр, особенно подходящий для фильтрования расплава металла, содержащий:
ядро из керамической пены со средним размером пор по меньшей мере 10 ppi и не более 70 ppi, содержащее первичный компонент; и
2
3
покрытие указанного ядра из керамической пены, где указанное покрытие выбрано из группы, состоящей из BN и YO, и указанное покрытие охватывает по меньшей мере 90% площади поверхности указанного ядра из керамической пены.
2. Фильтр по п. 1, отличающийся тем, что указанный первичный компонент выбран из группы, состоящей из оксида алюминия, оксида магния и SiC.
3. Фильтр по п. 2, отличающийся тем, что указанный первичный компонент выбран из группы, состоящей из муллита и кианита.
4. Фильтр по п. 2, отличающийся тем, что указанный первичный компонент выбран из группы, состоящей из спеченного оксида алюминия, оксида алюминия на связке фосфата алюминия, оксида алюминия на стеклянной связке, спеченного оксида алюминия и SiC на стеклянной связке.
5. Фильтр по п. 1, отличающийся тем, что указанное покрытие охватывает по меньшей мере 95% указанной площади поверхности.
6. Фильтр по п. 1, отличающийся тем, что указанное покрытие охватывает 100% указанной площади поверхности.
7. Фильтр по п. 5, отличающийся тем, что указанный BN содержит гексагональный BN.
8. Фильтр по п. 7, отличающийся тем, что указанный гексагональный BN имеет размер частиц по меньшей мере 1 мкм и не более 15 мкм.
9. Фильтр по п. 8, отличающийся тем, что указанный гексагональный BN имеет размер частиц по меньшей мере 5 мкм и не более 14 мкм.
10. Фильтр по п. 1, отличающийся тем, что указанное покрытие имеет толщину по меньше мере 1 мкм и не более 200 мкм.
11. Фильтр по п. 10, отличающийся тем, что указанное покрытие представляет собой BN, и толщина покрытия составляет по меньшей мере 1 мкм и не более 50 мкм.
2
3
12. Фильтр по п. 10, отличающийся тем, что указанное покрытие представляет собой YO, и толщина покрытия составляет по меньшей мере 2 мкм и не более 50 мкм.
13. Способ фильтрования расплава металла, включающий:
обеспечение пористого фильтра, содержащего:
керамическое ядро, содержащее первичный компонент;
2
3
покрытие указанного керамического ядра, где указанное покрытие выбрано из группы, состоящей из BN и YO, причем указанное покрытие охватывает по меньшей мере 90% площади поверхности указанного керамического ядра; и
указанный пористый фильтр имеет размер пор по меньшей мере 10 ppi и не более 70 ppi; и
пропускание расплава металла через указанный фильтр, где указанный расплав металла содержит алюминиевый сплав или магниевый сплав.
14. Способ фильтрования расплава металла по п. 13, отличающийся тем, что указанный первичный компонент выбран из группы, состоящей из оксида алюминия, оксида магния и SiC.
15. Способ фильтрования расплава металла по п. 14, отличающийся тем, что указанный первичный компонент выбран из группы, состоящей из муллита и кианита.
16. Способ фильтрования расплава металла по п. 14, отличающийся тем, что указанный первичный компонент выбран из группы, состоящей из спеченного оксида алюминия, оксида алюминия на связке фосфата алюминия, оксида алюминия на стеклянной связке, спеченного оксида алюминия-муллита и SiC на стеклянной связке.
17. Способ фильтрования расплава металла по п. 13, отличающийся тем, что указанное покрытие охватывает по меньшей мере 95% указанной площади поверхности.
18. Способ фильтрования расплава металла по п. 17, отличающийся тем, что указанное покрытие охватывает 100% указанной площади поверхности.
19. Способ фильтрования расплава металла по п. 13, отличающийся тем, что указанный BN содержит гексагональный BN.
20. Способ фильтрования расплава металла по п. 19, отличающийся тем, что указанный гексагональный BN имеет размер частиц по меньшей мере 1 мкм и не более 15 мкм.
21. Способ фильтрования расплава металла по п. 20, отличающийся тем, что указанный гексагональный BN имеет размер частиц по меньшей мере 5 мкм и не более 14 мкм.
22. Способ фильтрования расплава металла по п. 13, отличающийся тем, что указанное покрытие имеет толщину по меньшей мере 1 мкм и не более 200 мкм.
23. Способ фильтрования расплава металла по п. 22, отличающийся тем, что указанное покрытие представляет собой BN, и толщина покрытия составляет по меньшей мере 1 мкм и не более 50 мкм.
2
3
24. Способ фильтрования расплава металла по п. 22, отличающийся тем, что указанное покрытие представляет собой YO, и толщина покрытия составляет по меньшей мере 2 мкм и не более 50 мкм.
25. Способ фильтрования расплава металла по п. 13, отличающийся тем, что указанный алюминиевый сплав содержит один материал, выбранный из группы, состоящей из лития и титана.
26. Способ фильтрования расплава металла по п. 25, отличающийся тем, что указанный расплав металла выбран из алюминиево-литиевого сплава и алюминида титана.
2
3
27. Способ фильтрования расплава металла по п. 26, отличающийся тем, что указанное покрытие представляет собой YO.
28. Способ фильтрования расплава металла по п. 13, отличающийся тем, что указанный магниевый сплав содержит 1-99 масс. % алюминия.
29. Способ фильтрования расплава металла по п. 28, отличающийся тем, что указанное покрытие представляет собой BN.
30. Способ изготовления фильтра, включающий:
получение суспензии, содержащей керамический предшественник;
пропитку пены с открытыми порами указанной суспензией для получения пропитанной пены;
нагревание указанной пропитанной пены для испарения указанной пены с открытыми порами и спекания указанного керамического предшественника для получения керамической пены, имеющей размер пор по меньшей мере 10 ppi и не более 70 ppi;
2
3
нанесение покрытия по меньшей мере на 90% площади поверхности указанной керамической пены с применением суспензии, содержащей материал, выбранный из группы, состоящей из BN и YO, для получения керамической пены, покрытой суспензией; и
сушку указанной керамической пены, покрытой суспензией, для изготовления указанного фильтра.
31. Способ изготовления фильтра по п. 30, отличающийся тем, что указанный керамический предшественник выбран из группы, состоящей из оксида алюминия, оксида магния и SiC.
32. Способ изготовления фильтра по п. 31, отличающийся тем, что указанный керамический предшественник содержит материал, выбранный из группы, состоящей из муллита, кианита и SiC.
33. Способ изготовления фильтра по п. 31, отличающийся тем, что указанный керамический предшественник содержит материал, выбранный из группы, состоящей из спеченного оксида алюминия, оксида алюминия на связке фосфата алюминия, кианита на стеклянной связке, спеченного оксида алюминия и SiC на стеклянной связке.
34. Способ изготовления фильтра по п. 30, дополнительно включающий центрифугирование указанной керамической пены, покрытой суспензией, для распределения указанной суспензионной композиции по поверхности указанной керамической пены для получения керамической пены, покрытой суспензией.
35. Способ изготовления фильтра по п. 30, отличающийся тем, что указанное покрытие охватывает по меньшей мере 95% указанной площади поверхности.
36. Способ изготовления фильтра по п. 35, отличающийся тем, что указанное покрытие охватывает 100% указанной площади поверхности.
37. Способ изготовления фильтра по п. 30, отличающийся тем, что указанный BN содержит гексагональный BN.
38. Способ изготовления фильтра по п. 37, отличающийся тем, что указанный гексагональный BN имеет размер частиц по меньшей мере 1 мкм и не более 15 мкм.
39. Способ изготовления фильтра по п. 38, отличающийся тем, что указанный гексагональный BN имеет размер частиц по меньшей мере 5 мкм и не более 14 мкм.
2
3
40. Способ изготовления фильтра по п. 30, отличающийся тем, что указанный YO имеет размер частиц менее 2 мкм.
41. Способ изготовления фильтра по п. 30, отличающийся тем, что указанное покрытие имеет толщину по меньшей мере 1 мкм и не более 200 мкм.
42. Способ изготовления фильтра по п. 41, отличающийся тем, что указанное покрытие представляет собой BN, и толщина покрытия составляет по меньшей мере 1 мкм и не более 50 мкм.
2
3
43. Способ изготовления фильтра по п. 41, отличающийся тем, что указанное покрытие представляет собой YO, и толщина покрытия составляет по меньшей мере 2 мкм и не более 50 мкм.
44. Способ изготовления фильтра по п. 30, отличающийся тем, что указанная пена с открытыми порами представляет собой полиуретан.
45. Способ изготовления фильтра по п. 30, отличающийся тем, что указанная суспензия дополнительно содержит по меньшей мере одну добавку, выбранную из группы, состоящей из неорганического наполнителя, растворителя, поверхностно-активного материала и спекающей добавки.